(57)【要約】【課題】有機溶媒を使用することなく、簡便な操作で効率良く凝集物のないポリビニルカルボン酸アミド架橋重合体粒子の製造方法を開発すること。【解決手段】Ｎ−ビニルカルボン酸アミドとポリビニル化合物を塩水中でカチオン性高分子分散剤と、アニオン性化合物及び／又は非イオン性界面活性剤の存在下、懸濁重合することにより、凝集物のないポリビニルカルボン酸アミド架橋重合体粒子を製造することができる。Ｎ−ビニルカルボン酸アミドとしてＮ−ビニルホルムアミドが好ましい。【選択図】なし【特許請求の範囲】
【請求項１】
Ｎ−ビニルカルボン酸アミドとポリビニル化合物を塩水中でカチオン性高分子分散剤と、アニオン性化合物及び／又は非イオン性界面活性剤存在下、懸濁重合して得ることを特徴とするポリビニルカルボン酸アミド架橋重合体粒子の製造方法。
【請求項２】
前記Ｎ−ビニルカルボン酸アミドがＮ−ビニルホルムアミドであることを特徴とする請求項１に記載のポリビニルカルボン酸アミド架橋重合体粒子の製造方法。
【請求項３】
前記ポリビニル化合物がジビニルベンゼンであることを特徴とする請求項１に記載のポリビニルカルボン酸アミド架橋重合体粒子の製造方法。
【発明の詳細な説明】
【技術分野】
【０００１】
本発明はポリビニルカルボン酸アミド架橋重合体粒子の製造方法に関する。
【背景技術】
【０００２】
ポリビニルカルビン酸アミド架橋重合体粒子を加水分解して得られるポリビニルアミン架橋重合体粒子は、ガス吸着剤や陰イオン交換樹脂等の幅広い用途が提案されている。ポリビニルアミン架橋重合体粒子の製造方法として、例えば、ジビニルベンゼン、（メタ）アクリル酸エステル又は（メタ）アクリルアミド系の架橋性モノマーとＮ−ビニルホルムアミド（以下、ＮＶＦと略す）とを共重合させ、得られたポリビニルホルムアミド架橋重合体のホルムアミド基を加水分解によりアミノ基とするポリビニルアミン架橋物を得る方法が提案されている（特許文献１）。しかしながら、このものは重合終了後重合物を乾燥、粉砕する必要があり、また得られたものは不定形状のものとなる。また、シクロヘキサン中でＮＶＦとジビニルベンゼンを撹拌しながら逆相懸濁重合する方法が開示されている（特許文献２）。この方法では一般的に架橋重合体粒子が得られるが、重合後、シクロヘキサンを除去する必要があり、留去等の操作が必要となる。またシクロヘキサン等を完全に除去することは難しく、残留するという問題がある。
塩水中でＮ−ビニルカルボン酸アミドをポリビニル化合物と分散剤存在下、懸濁重合することにより、ポリビニルカルボン酸アミド架橋重合体粒子を得る方法が開示されている（特許文献３）。当該方法は上記問題点を解決したものであるが、重合体粒子が凝集物となる場合があり、更なる改善が望まれている。
【０００３】
【特許文献１】特開昭６１−５１００７号公報
【特許文献２】特開平６−１９０２３５号公報
【特許文献３】国際公開２０１６／０４２８４６号公報
【発明の概要】
【発明が解決しようとする課題】
【０００４】
本発明の課題は、簡便な操作で効率良く凝集物のないポリビニルカルボン酸アミド架橋重合体粒子を製造することにある。従来の方法では、凝集物が得られる場合が多く、特にポリビニル化合物の含有率が大きくなると凝集傾向が強くなり、安定して凝集物のない架橋共重合体は得られていなかった。
【課題を解決するための手段】
【０００５】
前記課題を解決するために鋭意検討した結果、塩水中でＮ−ビニルカルボン酸アミドとポリビニル化合物をカチオン性高分子分散剤と、アニオン性化合物及び／又は非イオン性界面活性剤の存在下、懸濁重合することにより、凝集物のない球状のポリビニルカルボン酸アミド架橋重合体粒子が得られることを見出した。
【０００６】
即ち、本発明は、Ｎ−ビニルカルボン酸アミドとポリビニル化合物を塩水中でカチオン性高分子分散剤と、アニオン性化合物及び／又は非イオン性界面活性剤の存在下、懸濁重合し、ポリビニルカルボン酸アミド架橋重合体粒子を製造する方法に関する。
【発明の効果】
【０００７】
本発明によれば、簡便に効率良く、凝集物のない球状のポリビニルカルボン酸アミド架橋重合体粒子を製造することができる。
【発明を実施するための形態】
【０００８】
以下、本発明を詳細に説明する。
【０００９】
本発明におけるポリビニルカルボン酸アミド架橋重合体粒子の製造の手法としては、先ず一般的に使用される懸濁重合を適用する。即ち、本発明における塩水中での懸濁重合は、Ｎ−ビニルカルボン酸アミド、ポリビニル化合物、必要に応じてＮ−ビニルカルボン酸アミドと共重合が可能なモノマー、重合開始剤、カチオン性高分子分散剤と、アニオン性化合物及び／又は非イオン性界面活性剤を塩水中で懸濁させ、任意の強度で撹拌することによりモノマー液滴を発生させ、ラジカル重合することにより行うことができる。モノマー液滴の粒径は分散剤、撹拌強度で制御されるが、０．０１ｍｍ〜１０ｍｍ、好ましくは０．１ｍｍ〜５ｍｍである。
【００１０】
本発明で使用するＮ−ビニルカルボン酸アミドのモノマーの例としては、Ｎ−ビニルホルムアミド、Ｎ−メチル−Ｎ−ビニルホルムアミド、Ｎ−ビニルアセトアミド、Ｎ−メチル−Ｎ−ビニルアセトアミド、Ｎ−ビニルプロピオンアミド、Ｎ−メチル−Ｎ−ビニルプロピオンアミド、Ｎ−ビニルブチルアミド、Ｎ−ビニルイソブチルアミド等が挙げられ、好ましくはＮ−ビニルホルムアミドである。Ｎ−ビニルカルボン酸アミドのモノマー以外にＮ−ビニルカルボン酸アミドと共重合が可能なモノマーを使用しても良く、（メタ）アクリロニトリル、（メタ）アクリルアミド、Ｎ−アルキル（メタ）アクリルアミド、Ｎ，Ｎ′−ジアルキル（メタ）アクリルアミド、Ｎ，Ｎ′−ジアルキルアミノアルキル（メタ）アクリルアミド、（メタ）アクリルアミドアルカンスルホン酸のアルカリ金属塩またはアンモニウム塩、（メタ）アクリル酸のアルカリ金属塩またはアンモニウム塩、ヒドロキシアルキル（メタ）アクリレート、ジアルキルアミノアルキル（メタ）アクリレート、（メタ）アクリロイルオキシアルキル−トリメチルアンモニウム塩、（メタ）アクリロイルオキシアルカンスルホン酸のアルカリ金属塩またはアンモニウム塩、Ｎ−ビニルピロリドン、ジアリル−ジアルキルアンモニウム塩、ビニルピリジン、ビニルイミダゾール、ビニルペンジルトリアルキルアンモニウム塩、ビニルスルホン酸のアルカリ金属塩またはアンモニウム塩等が挙げられ、これらの中の１種使用しても良く、２種以上を組み合わせても良い。特にアクリロニトリルが好ましい。
【００１１】
ポリビニル化合物としては、ジビニルベンゼン、トリビニルベンゼン、ジビニルトルエン等の芳香族ポリビニル化合物、エチレングリコールジ（メタ）アクリレート、ジエチレングリコールジ（メタ）アクリレート、グリセロールジ（メタ）アクリレート、トリメチロールプロパントリ（メタ）アクリレート等のポリ（メタ）アクリレート、メチレンビスアクリルアミド等を用いることもできる。芳香族ジビニル化合物を用いるのが好ましい。最も好ましいのはジビニルベンゼンである。添加率はモノマーに対して０．１〜５０質量％の範囲であり、０．１〜２０質量％の範囲が好ましい。５質量％を越えるとＮ−ビニルカルボン酸アミドのみでは球状粒子が得られ難くなるので、Ｎ−ビニルカルボン酸アミドと共重合が可能なモノマーを使用した方が好ましい。共重合が可能なモノマーの添加率は、全モノマーに対して５０質量％以下の範囲で使用する。特にアクリロニトリルを使用するのが好ましい。
【００１２】
重合開始剤としてはアゾ系やパーオキサイド系の重合開始剤、例えば２、２’−アゾビス（２、４−ジメチルバレロニトリル）、２、２’−アゾビス（４−メトキシ−２、４−ジメチルバレロニトリル）、２、２’−アゾビス（２−メチルプロピオニトリル）、２、２’−アゾビス−２−アミジノプロパン塩酸塩、４、４’−アゾビス−４−シアノバレリン酸、２、２’−アゾビス［２−（５−メチル−イミダゾリン−２−イル）プロパン］塩酸塩、２、２’−アゾビス［２−（２−イミダゾリン−２−イル）プロパン］塩酸塩等、ペルオキソ二硫酸アンモニウム或いはカリウム、過酸化水素、ベンゾイルペルオキサイド、ラウロイルペルオキサイド、オクタノイルペルオキサイド、サクシニックペルオキサイド、ｔ−ブチルペルオキシ−２−エチルヘキサノエート等が挙げられる。これらの中で、２、２’−アゾビス（２、４−ジメチルバレロニトリル）、２、２’−アゾビス（４−メトキシ−２、４−ジメチルバレロニトリル）等の油溶性開始剤が好ましい。又、開始剤二種以上を併用しても差し支えない。添加率はモノマーに対し通常０．０２〜５質量％、好ましくは０．０５〜２質量％である。
【００１３】
塩としては、硫酸アンモニウム、硫酸ナトリウム、塩化アンモニウム、塩化ナトリウム、塩化カルシウム等が挙げられ、これらのうちでは、硫酸アンモニウムが特に好ましい。又、これらのものを単独で用いても、混合して用いてもよい。添加率は水に対し５０〜１００質量％の範囲であり、５０質量％より少ないとＮ−ビニルカルボン酸アミドが二相に分離せず、１００質量％で塩による効果が十分得られており、１００質量％を越えて添加しても不経済である。好ましくは６０〜９０質量％である。
【００１４】
カチオン性高分子分散剤としては、カチオン性モノマーである（メタ）アクリロイルオキシエチルトリメチルアンモニウム塩化物、ジメチルジアリルアンモニウム塩化物などを重合したものであるが、これらカチオン性モノマーと非イオン性モノマーとの共重合体も使用可能である。非イオン性モノマーの例としては、アクリルアミド、Ｎ−ビニルホルムアミド、Ｎ−ビニルアセトアミド、Ｎ−ビニルピロリドン、Ｎ、Ｎ’−ジメチルアクリルアミド、アクリロニトリル、ジアセトンアクリルアミド、２−ヒドロキシエチル（メタ）アクリレート等が挙げられる。カチオン性高分子分散剤の重量平均分子量としては、５０００〜２００万、好ましくは５万〜１００万である。添加率は水に対し通常０．０５〜５質量％、好ましくは０．１〜２質量％である。
【００１５】
アニオン性化合物としては、２，４−ジメチルベンゼンスルホン酸ナトリウム等の２，４−ジメチルベンゼンスルホン酸塩、トルエンスルホン酸ナトリウム等のトルエンスルホン酸塩、キシレンスルホン酸ナトリウム等のキシレンスルホン酸塩、エチルベンゼンスルホン酸ナトリウム等のエチルベンゼンスルホン酸塩、ドデシル硫酸ナトリウム等のドデシル硫酸塩、シクロヘキサンスルホン酸ナトリウム等のシクロヘキサンスルホン酸塩、脂肪族硫酸塩、芳香族硫酸塩、安息香酸または安息香酸ナトリウム等の安息香酸塩、フタル酸またはフタル酸ナトリウム等のフタル酸塩、ｐ−トルイル酸、ｐ−トルイル酸ナトリウム等のｐ−トルイル酸塩、ラウリン酸またはラウリン酸ナトリウム等のラウリン酸塩、オレイン酸、オレイン酸ナトリウム等のオレイン酸塩、その他、脂肪族カルボン酸塩、芳香族カルボン酸塩等が挙げられる。アニオン性化合物の添加率は、モノマー総量に対して０．１〜２０質量％の範囲であり、０．５〜１０質量％が好ましい。
【００１６】
非イオン性界面活性剤としては、ポリオキシエチレンラウリルエーテル、ポリオキシエチレンステアリルエーテル、ポリオキシエチレントリデシルエーテル、ポリオキシエチレンオレイルエーテルなどのポリオキシアルキレンアルキルエーテル化合物、ポリオキシエチレンオクチルフェニルエーテル、ポリオキシエチレンノニルフェニルエーテルなどのポリオキシアルキレンアルキルフェニルエーテル化合物、ポリオキシエチレン多環フェニルエーテルなどのポリオキシアルキレン多環フェニルエーテル化合物などのポリオキシアルキレン単位含有エーテル化合物；ポリオキシエチレンモノラウレート、ポリオキシエチレンモノステアレート、ポリオキシエチレンモノオレエート、ポリオキシエチレンジステアレートなどのポリオキシアルキレンアルキルエステル化合物；ポリオキシエチレンアルキルアミンなどのポリオキシアルキレンアルキルアミン化合物；ソルビタンモノラウレート、ソルビタンモノステアレート、ソルビタントリオレート、ポリオキシエチレンソルビタンモノラウレート、ポリオキシエチレンソルビタンモノオレートなどのソルビタン化合物が挙げられる。これらのＨＬＢ値は任意のものが使用されるが、８．０〜１７．０の範囲が好ましい。非イオン性界面活性剤の添加率は、モノマー総量に対して０．１〜２０質量％の範囲であり、０．５〜１０質量％が好ましい。
【００１７】
カチオン性高分子分散剤とアニオン性化合物を併用する、あるいはカチオン性高分子分散剤と非イオン性界面活性剤を併用することによって、凝集物のないポリビニルカルボン酸アミド架橋重合体粒子が得られることができる。これは、アニオン性化合物を添加することにより、塩析されモノマー相側に存在するアニオン性化合物のアニオン性基と水相側に存在するカチオン性高分子分散剤のカチオン性基が相互作用することによりモノマー液滴界面にこれらの複合体が存在する結果、モノマー液滴の安定性が向上し、凝集物のない球状の重合体が得られるものと推測される。又、非イオン性界面活性剤は疎水基がモノマー相側に存在し親水基が水相側に存在する結果、カチオン性高分子分散剤の分散安定効果と共同的にモノマー液滴の分散安定性を向上させ、凝集物のない球状の重合体が得られるものと推測される。又、アニオン性化合物及び非イオン性界面活性剤の両者を任意の割合で存在させることも可能である。
【００１８】
重合反応は、通常、温度３０℃〜１００℃、時間は１時間〜１５時間で行う。
【００１９】
重合後、水洗により塩、カチオン性高分子分散剤、アニオン性化合物及び／又は非イオン性界面活性剤、未反応モノマー等を除去することができる。
【００２０】
本発明における製造方法により得られたビニルカルボン酸アミド架橋重合体粒子は、加水分解しビニルアミン架橋重合体粒子とすることにより、ガス処理用途や一般的な水処理用途の他に、半導体製造用、原子力用、火力発電用、医薬・化粧品用等の純水の製造、プロセス用水、ボイラー用水、反応溶液、発酵液からの脱塩、廃水等からの酸性物質、ホルムアルデヒド類、金属イオンの吸着除去、有機化合物等の吸着処理、等に利用される。又、本発明における架橋重合体粒子は球状であるため、吸着剤としてカラムで使用する場合には、充填効率が高く流路が安定になり分離効率が高まることや、一般的な水処理用途等においても対象物質との吸着能が高まり処理能力が向上する等の利点がある。
【実施例】
【００２１】
以下、実施例によって本発明をさらに詳しく説明するが、本発明はその要旨を超えない限り、以下の実施例に制約されるものではない。
【００２２】
（実施例１）
５００ｍＬの４つ口フラスコに脱塩水１４６．４ｇ、硫酸アンモニウム９６．０ｇ、ポリアクリロイルオキシエチルトリメチルアンモニウム塩化物水溶液（ポリマー濃度２０質量％、重量平均分子量８０万）４．２ｇを投入し、撹拌し、溶解させ、重合浴とした。Ｎ−ビニルホルムアミド５０．１ｇ、ジビニルベンゼン４．２ｇ、アクリロニトリル６．０ｇ、アゾ系重合開始剤２、２’−アゾビス（４−メトキシ−２、４−ジメチルバレロニトリル）（Ｖ−７０、和光純薬工業(株)製）０．１８ｇ、２，４−ジメチルベンゼンスルホン酸ナトリウム０．５ｇを混合し、モノマー溶液とした。モノマー溶液と重合浴を混合、窒素でフラスコ内を置換しながら２００ｒｐｍで撹拌した。３０分後昇温し、５０℃で３時間、続いて６０℃で２時間重合した。重合後濾過、水洗し、濾過し、含水状態の凝集物のない重合体球状粒子１３３．２ｇを得た。
【００２３】
（実施例２）
３０００ｍＬの４つ口フラスコに脱塩水９８０．３ｇ、硫酸アンモニウム６４０．４ｇ、ポリアクリロイルオキシエチルトリメチルアンモニウム塩化物水溶液（ポリマー濃度２０質量％、重量平均分子量８０万）２０．４ｇを投入し、撹拌し、溶解させ、重合浴とした。Ｎ−ビニルホルムアミド３３２．０ｇ、ジビニルベンゼン２８．０ｇ、アクリロニトリル４０．０ｇ、トルエンスルホン酸ナトリウム１０．０ｇ、アゾ系重合開始剤２、２’−アゾビス（４−メトキシ−２、４−ジメチルバレロニトリル）（Ｖ−７０、和光純薬工業(株)製）１．２ｇを混合し、モノマー溶液とした。モノマー溶液と重合浴を混合、窒素でフラスコ内を置換しながら９０ｒｐｍで撹拌した。３０分後昇温し、４５℃で４時間、続いて６０℃で１時間重合した。重合後濾過、水洗し、濾過し、含水状態の凝集物のない重合体球状粒子８５８．７ｇを得た。固形分率は４０．３％であった。
【００２４】
（実施例３）
５００ｍＬの４つ口フラスコに脱塩水１４４．２ｇ、硫酸アンモニウム９６．４ｇ、ポリアクリロイルオキシエチルトリメチルアンモニウム塩化物水溶液（ポリマー濃度２０質量％、重量平均分子量８０万）６．０ｇを投入し、撹拌し、溶解させ、重合浴とした。Ｎ−ビニルホルムアミド３７．９ｇ、ジビニルベンゼン７．２ｇ、アクリロニトリル１５．０ｇ、トルエンスルホン酸ナトリウム１．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら２００ｒｐｍで撹拌した。３０分後昇温し、４５℃で３時間、続いて６０℃で１．５時間重合した。重合後濾過、水洗し、濾過し、含水状態の凝集物のない重合体球状粒子８８．４ｇを得た。固形分率は５５．８％であった。
【００２５】
（実施例４）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、ラウリン酸ナトリウム０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し、４５℃で３時間、続いて６０℃で１時間重合した。重合後濾過、水洗し、濾過し、含水状態の凝集物のない重合体球状粒子１３１．４９ｇを得た。固形分率は４０．１％であった。
【００２６】
（実施例５）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、オレイン酸０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し、４５℃で３時間、続いて６０℃で１時間重合した。重合後濾過、水洗し、濾過し、含水状態の凝集物のない重合体球状粒子１２６．５７ｇを得た。固形分率は４０．９％であった。
【００２７】
（実施例６）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、ドデシル硫酸ナトリウム０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し、４５℃で３時間、続いて６０℃で１時間重合した。重合後濾過、水洗し、濾過し、含水状態の凝集物のない重合体球状粒子１２７．６３ｇを得た。固形分率は４０．４％であった。
【００２８】
（実施例７）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、安息香酸ナトリウム０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し、４５℃で３時間、続いて６０℃で１時間重合した。重合後濾過、水洗し、濾過し、含水状態の凝集物のない重合体球状粒子１２８．８５ｇを得た。固形分率は４０．５％であった。
【００２９】
（実施例８）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、ｐ−トルイル酸０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し、４５℃で３時間、続いて６０℃で１時間重合した。重合後濾過、水洗し、濾過し、含水状態の凝集物のない重合体球状粒子１０４．１８ｇを得た。固形分率は３９．１％であった。
【００３０】
（実施例９）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、エチルベンゼンスルホン酸ナトリウム０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し、４５℃で３時間、続いて６０℃で１時間重合した。重合後濾過、水洗し、濾過し、含水状態の凝集物のない重合体球状粒子１２１．９５ｇを得た。固形分率は３８．９％であった。
【００３１】
（実施例１０）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、ポリオキシエチレンソルビタンモノラウレート（ＨＬＢ１６．７）０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し、４５℃で３時間、続いて６０℃で１時間重合した。重合後濾過、水洗し、濾過し、含水状態の凝集物のない重合体球状粒子１２９．５１ｇを得た。固形分率は３９．６％であった。
【００３２】
（実施例１１）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、ポリオキシエチレンソルビタンモノオレート（ＨＬＢ１５．０）０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し、４５℃で３時間、続いて６０℃で１時間重合した。重合後濾過、水洗し、濾過し、含水状態の凝集物のない重合体球状粒子１２６．６１ｇを得た。固形分率は４２．１％であった。
【００３３】
（実施例１２）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、ポリオキシアルキレンアルキルエーテル（ＣＬ−７０、ＨＬＢ１１．７、三洋化成工業株式会社）０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し、４５℃で３時間、続いて６０℃で１時間重合した。重合後濾過、水洗し、濾過し、含水状態の凝集物のない重合体球状粒子１３３．２４ｇを得た。固形分率は４１．４％であった。
【００３４】
（実施例１３）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、ポリオキシアルキレンアルキルエーテル（ＣＬ−１００、ＨＬＢ１３．３、三洋化成工業株式会社）０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し、４５℃で３時間、続いて６０℃で１時間重合した。重合後濾過、水洗し、濾過し、含水状態の凝集物のない重合体球状粒子１３０．７５ｇを得た。固形分率は３９．２％であった。
【００３５】
（実施例１４）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、ポリオキシアルキレンアルキルエーテル（ＩＤ−４０、ＨＬＢ８．０、三洋化成工業株式会社）０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し、４５℃で３時間、続いて６０℃で１時間重合した。重合後濾過、水洗し、濾過し、含水状態の凝集物のない重合体球状粒子１４３．５９ｇを得た。固形分率は３７．２％であった。
【００３６】
（実施例１５）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、ポリオキシエチレンジステアレート（ＤＯ−４００、ＨＬＢ８．４、三洋化成工業株式会社）０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し、４５℃で３時間、続いて６０℃で１時間重合した。重合後濾過、水洗し、濾過し、含水状態の凝集物のない重合体球状粒子１３７．４６ｇを得た。固形分率は３８．２％であった。
【００３７】
（比較例１）
５００ｍＬの４つ口フラスコに脱塩水１４２ｇ、硫酸アンモニウム９６．１ｇ、ポリアクリロイルオキシエチルトリメチルアンモニウム塩化物水溶液（ポリマー濃度２０質量％、重量平均分子量８０万）８．１ｇを投入し、撹拌し、溶解させ、重合浴とした。Ｎ−ビニルホルムアミド４９．９ｇ、ジビニルベンゼン４．２ｇ、アクリロニトリル６．０ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら２５０ｒｐｍで撹拌した。３０分後昇温し、４５℃で２時間、続いて６０℃で１時間重合した。重合後濾過、水洗し、濾過したが、得られた重合体は数百マイクロメートルから数ｍｍの凝集物が多数存在した。
【００３８】
（比較例２）
３０００ｍＬの４つ口フラスコに脱塩水１４７１ｇ、硫酸アンモニウム９４２．８ｇ、ポリアクリロイルオキシエチルトリメチルアンモニウム塩化物水溶液（ポリマー濃度２０質量％、重量平均分子量８０万）３０．２ｇを投入し、撹拌し、溶解させ、重合浴とした。Ｎ−ビニルホルムアミド３３２．４ｇ、ジビニルベンゼン２８．０ｇ、アクリロニトリル４０．０ｇ、アゾ系重合開始剤２、２’−アゾビス（４−メトキシ−２、４−ジメチルバレロニトリル）（Ｖ−７０、和光純薬工業(株)製）１．２０ｇを混合し、モノマー溶液とした。モノマー溶液と重合浴を混合、窒素でフラスコ内を置換しながら１１０ｒｐｍで撹拌した。３０分後昇温し、４５℃で３時間、続いて７０℃で２時間重合した。重合後濾過、水洗し、濾過したが、得られた重合体は数ｍｍの凝集物が多数存在した。
【００３９】
（比較例３）
５００ｍＬの３つ口フラスコに脱塩水１５０．０ｇ、硫酸アンモニウム９６．０ｇ、ポリアクリロイルオキシエチルトリメチルアンモニウム塩化物水溶液（ポリマー濃度２０質量％、重量平均分子量８０万）４．０ｇを投入し、撹拌し、溶解させ、重合浴とした。Ｎ−ビニルホルムアミド４９．８ｇ、ジビニルベンゼン４．２ｇ、アクリロニトリル６．０ｇ、塩化ラウリルトリメチルアンモニウム  ０．５ｇ、アゾ系重合開始剤２、２’−アゾビス（４−メトキシ−２、４−ジメチルバレロニトリル）（Ｖ−７０、和光純薬工業(株)製）０．１８ｇを混合し、モノマー溶液とした。モノマー溶液と重合浴を混合、窒素でフラスコ内を置換しながら１７０ｒｐｍで撹拌した。３０分後昇温し４５℃で反応を開始させたが、得られた重合体は凝集物が発生した。